(57)【要約】【課題】容易、かつ、安定に入手できる針葉樹材を用いた合板で表面硬度及び表面フラット性を備える床材を提供する。【解決手段】針葉樹合板Ａの一方の面に目止め処理を施すと共に、低粘度メラミン樹脂１０を塗布、乾燥させ、ついで、当該面に低粘度メラミン樹脂１０’を塗布して低粘度メラミン樹脂の含浸紙１１を貼着すると共に乾燥させ、さらに、この貼着紙１１面上に低粘度メラミン樹脂１０”を塗布して化粧材１２を貼着すると共に乾燥させ、さらに、この化粧材１２の貼着された合板Ａをホットプレスして、前記メラミン樹脂１０、１０’、１０”を硬化させ、前記合板Ａに前記化粧材１２を一体に止着してある床材。【選択図】図５
2009101571.tif 000002
【特許請求の範囲】
【請求項１】
針葉樹合板の一方の面に目止め処理を施すと共に、低粘度メラミン樹脂を塗布、乾燥させ、
ついで、当該面に低粘度メラミン樹脂を塗布して低粘度メラミン樹脂の含浸紙を貼着すると共に乾燥させ、
さらに、この貼着紙面上に低粘度メラミン樹脂を塗布して化粧材を貼着すると共に乾燥させ、
さらに、この化粧材の貼着された合板をホットプレスして、前記メラミン樹脂を硬化させ、前記合板に前記化粧材を一体に止着してあることを特徴とする床材。
【請求項２】
針葉樹合板の一方の面に目止め処理を施し、
この目止め処理の施された合板面に低粘度メラミン樹脂を塗布して紙を貼着すると共に乾燥させ、
ついで、この貼着紙面上に低粘度メラミン樹脂を塗布して乾燥させ、
この塗布、乾燥された低粘度メラミン樹脂面に、さらに、低粘度メラミン樹脂を塗布して化粧材を貼着すると共に乾燥させ、
さらに、この化粧材の貼着された合板をホットプレスして、前記メラミン樹脂を硬化させ、前記合板に前記化粧材を一体に止着してあることを特徴とする床材。
【発明の詳細な説明】
【技術分野】
【０００１】
この発明は、表面フラット性を備え、かつ、耐キャスター性等の表面硬度を備える床材を、比較的、安価に、かつ、安定に入手可能な針葉樹材からなる合板を用いて構成、提供しようとするものである。
【背景技術】
【０００２】
住宅等における床部分を、掃除等の日常的な管理の容易性や、シックハウス症候群の一因とされるダニの発生抑止などの目的等から、フローリング仕上げとする要請がある。
【０００３】
かかる住宅等に用いられる床材は、床材に特有の表面フラット性や耐キャスター性等が要請されることから、多くの場合、フラットな表面を備え、かつ、表面硬さを備える広葉樹材で構成されていた。
【０００４】
しかしながら、近時、環境問題等から、ラワン等の南洋材の安定した確保が困難になる傾向にあり、表面フラット性を備え、かつ、耐キャスター性等の表面硬度を備える木質床材の安定した確保が急務とされている。
【０００５】
一方で、植栽された国産針葉樹は、適宜計画伐採や間伐等で、比較的、安定に入手し易い環境下にあるものの、床材に都合の良いフラット性や耐キャスター性等の硬度面などで、その使用に難のある場合があった。
【０００６】
かかる点から、複数枚の針葉樹材製単板を積層した針葉樹材製合板であって、該針葉樹材製合板の一方の面の最表面層を形成する少なくとも針葉樹材製単板が熱硬化型樹脂を含浸させて硬化させた樹脂含浸単板としてある表層改質針葉樹材製合板が提案されている（例えば、特許文献１）。
【０００７】
また、針葉樹からなる基材上に、反応性ポリウレタンホットメルト組成物によって形成された層を有し、この層上に、反応性ポリウレタンホットメルト組成物によって形成された層を有し、この層上に化粧材からなる層を有し、更にこの層上に特定の紫外線硬化性ホットメルト組成物によって形成された層を有する積層体が提案されている（例えば、特許文献２）。
【０００８】
【特許文献１】特開２００６−２１２９０３
【特許文献２】特開２００７−１４４８５０
【発明の開示】
【発明が解決しようとする課題】
【０００９】
しかしながら、針葉樹合板における一方の面に下地をなす紙を介して突板等の化粧材を均一に貼り込むと共に、この貼り込み突板部分に所要の硬度を確実にもたらし、表面フラット性と共に耐キャスター性等の表面硬度を備える床材を、簡易に構成できるものは無かった。
【００１０】
この発明は、かかる従前における針葉樹合板における不具合を解消し、比較的安価に、かつ、容易に入手できると共に、必要量を将来的にも確実に確保することのできる針葉樹合板を用いて、床材に都合の良い表面フラット性を備えると共に、耐キャスター性等の床材に要請される表面硬さをもたらし得るようにした床材の提供を目的としている。
【課題を解決するための手段】
【００１１】
かかる課題を解決するために、第１の発明を、針葉樹合板の一方の面に目止め処理を施すと共に、低粘度メラミン樹脂を塗布、乾燥させ、
ついで、当該面に低粘度メラミン樹脂を塗布して低粘度メラミン樹脂の含浸紙を貼着すると共に乾燥させ、
さらに、この貼着紙面上に低粘度メラミン樹脂を塗布して化粧材を貼着すると共に乾燥させ、
さらに、この化粧材の貼着された合板をホットプレスして、前記メラミン樹脂を硬化させ、前記合板に前記化粧材を一体に止着してあることを特徴とする床材としてある。
【００１２】
また、かかる課題を解決するために、第２の発明を、針葉樹合板の一方の面に目止め処理を施し、
この目止め処理の施された合板面に低粘度メラミン樹脂を塗布して紙を貼着すると共に乾燥させ、
ついで、この貼着紙面上に低粘度メラミン樹脂を塗布して乾燥させ、
この塗布、乾燥された低粘度メラミン樹脂面に、さらに、低粘度メラミン樹脂を塗布して化粧材を貼着すると共に乾燥させ、
さらに、この化粧材の貼着された合板をホットプレスして、前記メラミン樹脂を硬化させ、前記合板に前記化粧材を一体に止着してあることを特徴とする床材としてある。
【００１３】
このように構成される床材は、針葉樹合板における表面特性、例えば、肌荒れ等が目止め処理や、貼り設けられる紙によって、滑らかな均一の表面とされ、突板の貼り込みに都合の良い平滑面を提供できると共に、貼り込まれる突板に対して、当該床材に要請される耐キャスター性等の硬度をもたらすことができる。
【００１４】
この結果、表面フラット性を備えると共に、耐キャスター性等の表面硬度を備える針葉樹合板をベースとする床材を、簡易に構成提供することができる。
【００１５】
また、かかる床材を植林木を用いた針葉樹合板をベースに構成し得ることから、合板構成素材を、容易に、かつ、安定に確保することができ、床材素材の安定した提供を可能としており、環境破壊等の不具合を生ずることが無い。
【００１６】
また、かかる針葉樹を用いて合板加工することによって、植栽されている針葉樹を有効に活用することが可能とされ、植林木の計画伐採や管理間伐等を効率良く行うことができる。
【発明の効果】
【００１７】
この発明に係る床材は、表面硬さにばらつきのあり、表面荒さの目立つ針葉樹材からなる合板を有効活用して、国産針葉樹植林木の有効活用及び間伐処理等に活路を見いだすと共に、南洋樹材の枯渇を防止し、樹木の計画的な植林、伐採に道を開くものであって、比較的安価に安定的に入手可能な針葉樹材による使い勝手のよい表面フラット性を備え、かつ、耐キャスター性等の床材に求められる表面硬度を備える床材を安定に提供するものである。
【発明を実施するための最良の形態】
【００１８】
以下、この発明を実施するための最良の形態に係る床材Ｂについて説明する。
【００１９】
図１は、この発明を実施するための最良の形態に係る床材Ｂの基材となる針葉樹合板Ａを斜め上方から見て、図２のイ〜ハは、この針葉樹合板Ａの一方の面に低粘度メラミン樹脂１０を塗布した状態（イ）と、この低粘度メラミン樹脂１０を塗布、乾燥させた面に低粘度メラミン樹脂１０’を塗布しての低粘度メラミン樹脂含浸紙１１を貼り込む状態（ロ）と、この含浸紙１１を合板Ａに仮圧締して乾燥させると共に低粘度メラミン樹脂１０”を塗布して、突板などの化粧材１２を貼着する状態（ハ）と、を示している。また、図３のイ〜ニは、針葉樹合板Ａの一方の面に適宜目止めを処理を施し、この目止め処理の施された合板面に低粘度メラミン樹脂２０を塗布した状態（イ）と、この塗布した低粘度メラミン樹脂２０で紙２１を貼り込む状態（ロ）と、貼り込んだ紙２１に低粘度メラミン樹脂２０’を塗布した状態（ハ）と、この塗布、乾燥された低粘度メラミン樹脂２０’上に、さらに、低粘度メラミン樹脂２０”を塗布して突板などの化粧材２２を貼り込む状態（ニ）とを示している。図４は、このように化粧材１２，２２の貼り込まれた合板Ａにホットプレス装置Ｃを用いて加熱、加圧している状態を、図５は、かかるホットプレス装置Ｃによって、基材である針葉樹合板Ａの一方の面に化粧材１２、２２が一体に止着された床材Ｂを斜め上方から見て示している。
【００２０】
まず、第１の発明を実施するための最良の形態に係る床材Ｂは、針葉樹合板Ａの一方の面に目止め処理を施すと共に、低粘度メラミン樹脂１０を塗布、乾燥させ、
ついで、当該面に低粘度メラミン樹脂１０’を塗布して低粘度メラミン樹脂の含浸紙１１を貼着すると共に乾燥させ、
さらに、この貼着紙１１面上に低粘度メラミン樹脂１０”を塗布して化粧材１２を貼着すると共に乾燥させ、
さらに、この化粧材１２の貼着された合板Ａをホットプレスして、前記メラミン樹脂１０、１０’、１０”を硬化させ、前記合板Ａに前記化粧材１２を一体に止着してある。
【００２１】
このホットプレスによって、作り出される床材Ｂには、前記針葉樹合板Ａに塗布、含浸されている低粘度メラミン樹脂１０と、当該塗布、乾燥された低粘度メラミン樹脂１０上に塗布されている低粘度メラミン樹脂１０’、及び、含浸紙紙１１に含浸されている低粘度メラミン樹脂、並びに、当該低粘度メラミン含浸紙１１上に塗布されている低粘度メラミン樹脂１０”とを、ホットプレスで、硬化させてあり、耐キャスター性等に優れた硬度を備える床材Ｂを構成することができる。
【００２２】
また、前記合板Ａ面に対する目止め処理と、低粘度メラミン樹脂の含浸紙１１の貼着とによって、化粧材１２の貼着に都合のよい平滑面を備えた針葉樹合板Ａ面を構成することができ、しかも、ホットプレスで、化粧材１２を針葉樹合板Ａに一体に備えさせることから、フラット性の良好な床材Ｂを構成することができる。
【００２３】
ついで、第２の発明を実施するための最良の形態に係る床材Ｂは、針葉樹合板Ａの一方の面に目止め処理を施し、
この目止め処理の施された合板Ａ面に低粘度メラミン樹脂２０を塗布して紙２１を貼着すると共に乾燥させ、
ついで、この貼着紙２１面上に低粘度メラミン樹脂２０’を塗布して乾燥させ、
この塗布、乾燥された低粘度メラミン樹脂２０’面に、さらに、低粘度メラミン樹脂２０”を塗布して化粧材２２を貼着すると共に乾燥させ、
さらに、この化粧材２２の貼着された合板Ａをホットプレスして、前記メラミン樹脂２０、２０’、２０”を硬化させ、前記合板Ａに前記化粧材２２を一体に止着してある。
【００２４】
このホットプレスによって、作り出される床材Ｂには、前記針葉樹合板Ａに塗布、含浸されている低粘度メラミン樹脂２０と、紙２１面上に塗布、乾燥された低粘度メラミン樹脂２０’、及び、当該低粘度メラミン樹脂２０’上に塗布されている低粘度メラミン樹脂２０”とを、ホットプレスで、硬化させてあり、耐キャスター性等に優れた硬度を備える床材Ｂを構成することができる。
【００２５】
また、前記合板Ａ面に対する目止め処理と、低粘度メラミン樹脂２０による紙２１の貼着とによって、化粧材２２の貼着に都合のよい平滑面を備えた針葉樹合板Ａ面を構成することができ、しかも、ホットプレスで、化粧材２２を針葉樹合板Ａに一体に備えさせることから、フラット性の良好な床材Ｂを構成することができる。
【００２６】
まず、図１、図２及び図４並びに図５に示される第１の発明に係る典型的な床材Ｂについて説明する。
【００２７】
ここでは、針葉樹材からなる合板Ａ、例えば、杉、ラジアータパイン、その他の針葉樹材、典型的には、植栽管理のもとで、伐採又は間伐された針葉樹植林木を素材として、合板製造における一般的手法で構成された針葉樹合板Ａを用いて床材Ｂを構成している。
【００２８】
この図示例では、５プライの合板Ａが示されているが３プライ等、奇数枚の針葉樹単板Ａａ〜Ａａの積層体として、例えば、スライスした針葉樹単板Ａａを繊維方向を直交するように互い違いに重ねて加圧接着して張り合わせる等、合板構成の定法によって構成してあれば、いかなる合板であってもよい。
【００２９】
かかる針葉樹材からなる合板Ａは、通常の床材として用い得る形状、寸法、厚さを備えたものとして用意される。かかる針葉樹材からなる合板Ａは、床材Ｂにおいて要請される耐キャスター性等の硬度特性に難のある場合があり、また、合板Ａ面に粗で柔らかい部分と密で硬い部分とが混じり合ってあらわれる傾向を示し、床材Ｂに要請される表面フラット性に難を生ずる場合がある。
【００３０】
従って、耐キャスター性等の必要硬度を要請される場合や、特段の表面フラット性等を要請される場合に適合し難い場合があった。
【００３１】
かかる点から、例えば、床材Ｂの床面を構成する側の合板Ａ面に、抜け節、割れ等の比較的大きな空隙の存在する場合に、これをパテで塞いで処理し、このパテの固まるのを確認して、表面処理としての目止め処理を施す。
【００３２】
この合板Ａ面に対する目止め処理は、処理対象とされる針葉樹合板Ａの面が針葉樹材であることから、例えば、炭酸カルシウム粉末の配合されたアクリル樹脂等の目止め剤を、典型的には、ナイフコーター手法等で塗布して行うことが好ましい。
【００３３】
かかるナイフコーター手法で塗布された炭酸カルシウム粉末を含むアクリル樹脂製目止め剤が固まるのを確認し、この目止め処理の施された面に、低粘度メラミン樹脂１０を塗布、しみこませると共に、ほぼ６０℃前後で乾燥して、塗布した低粘度メラミン樹脂１０が固まるのを待って、さらに、低粘度メラミン樹脂１０’を塗布し未乾燥状態で、低粘度メラミン樹脂含浸紙１１を貼着する。
【００３４】
この貼着される低粘度メラミン樹脂含浸紙１１を前記合板Ａに押しつけるように仮圧締して乾燥させ、この低粘度メラミン樹脂含浸紙１１の固まるのをまって、当該紙１１面に低粘度メラミン樹脂１０”を塗布、未乾燥状態で、つき板等の化粧材１２を貼着し、乾燥させて当該低粘度メラミン樹脂の固まるのを待って、この化粧材１２を備える合板Ａをホットプレス装置Ｃでホットプレスし、この加熱、加圧条件のもとで、前記の塗布低粘度メラミン樹脂１０、１０’及び紙１１に含浸させた低粘度メラミン樹脂及び当該紙１１上に塗布した低粘度メラミン樹脂１０”を硬化させる。
【００３５】
なお、前記化粧材１２は、典型的には、各種のつき板が用いられるが、つき板以外にコート紙等の各種の化粧板紙等、いかなる素材からなるものであってもよく、当該化粧材１２を貼着する手段とされる低粘度メラミン樹脂の含浸される素材であってもよい。
【００３６】
このように構成される床材Ｂでは、その表面に、当該合板Ａ面に含浸される低粘度メラミン樹脂１０、塗布低粘度メラミン樹脂１０’、紙１１に含浸されている低粘度メラミン樹脂、及び、当該紙１１上にあって化粧材１２を貼着し、かつ、当該化粧材１２に含浸され低粘度メラミン樹脂１０”の硬化層が備えられ、耐キャスター性等に優れた表面硬度を備えたものとされる。
【００３７】
また、このように構成される床材Ｂでは、針葉樹合板Ａの表面に、低粘度メラミン樹脂含浸紙１１を介在して化粧材１２が、ホットプレスで、加圧、接着されていることから、当該床材Ｂに好適な表面フラット性がもたらされる。
【００３８】
ついで、図１、図３及び図４並びに図５に示される第２の発明に係る典型的な床材Ｂについて説明する。
【００３９】
ここでは、針葉樹材からなる合板Ａ、例えば、杉、ラジアータパイン、その他の針葉樹材、典型的には、植栽管理のもとで、伐採又は間伐された針葉樹植林木を素材として、合板製造における一般的手法で構成された針葉樹合板Ａを用いて床材Ｂを構成している。
【００４０】
この図示例では、５プライの合板Ａが示されているが３プライ等、奇数枚の針葉樹単板Ａａ〜Ａａの積層体として、例えば、スライスした針葉樹単板Ａａを繊維方向を直交するように互い違いに重ねて加圧接着して張り合わせる等、合板構成の定法によって構成してあれば、いかなる合板であってもよい。
【００４１】
かかる針葉樹材からなる合板Ａは、通常の床材Ｂとして用い得る形状、寸法、厚さを備えたものとして用意される。かかる針葉樹材からなる合板Ａは、床材Ｂにおいて要請される耐キャスター性等の硬度特性に難のある場合があり、また、合板Ａ面に粗で柔らかい部分と密で硬い部分とが混じり合ってあらわれる傾向を示し、床材Ｂに要請される表面フラット性に難を生ずる場合がある。
【００４２】
従って、耐キャスター性等の必要硬度を要請される場合や、特段の表面フラット性等を要請される場合に適合し難い場合があった。
【００４３】
かかる点から、例えば、床材Ｂの床面を構成する側の針葉樹合板Ａ面に、抜け節、割れ等の比較的大きな空隙の存在する場合に、これをパテで塞いで処理し、このパテの固まるのを確認して、表面処理としての目止め処理を施す。
【００４４】
この針葉樹合板Ａ面に対する目止め処理は、処理対象とされる合板Ａの面が針葉樹材であることから、例えば、炭酸カルシウム粉末の配合されたアクリル樹脂等の目止め剤を、典型的には、ナイフコーター手法等で塗布して行うことが好ましい。
【００４５】
かかるナイフコーター手法で塗布された炭酸カルシウム粉末を含むアクリル樹脂製目止め剤が固まるのを確認し、この目止め処理の施された面に、低粘度メラミン樹脂２０を塗布し、未乾燥の状態で、紙２１を乗せて、当該紙２１面に当該低粘度メラミン樹脂２０を含浸させるように貼着する。この低粘度メラミン樹脂により貼着された紙２１を、ほぼ６０℃の条件下で、乾燥させる。
【００４６】
この紙２１を貼着した低粘度メラミン樹脂２０が固まるのをまって、この紙２１面上に低粘度メラミン樹脂２０’を塗布、乾燥させる。
【００４７】
ついで、この紙２１面上に塗布、乾燥させた低粘度メラミン樹脂２０’の固まるのを待って、低粘度メラミン樹脂２０”を塗布し、未乾燥状態で、化粧材２２を乗せ、この化粧材２２に低粘度メラミン樹脂２０”を含浸させるように、押しつけ乾燥させる。
【００４８】
この低粘度メラミン樹脂２０”で貼着される化粧材２２を合板Ａに押しつけるように仮圧締して乾燥させ、この低粘度メラミン樹脂２０”の固まるのをまって、この化粧材２２を備える合板Ａをホットプレス装置Ｃでホットプレスし、この加熱、加圧条件のもとで、前記の塗布低粘度メラミン樹脂２０、２０’、２０”を硬化させる。
【００４９】
なお、前記化粧材２２は、典型的には、各種のつき板が用いられるが、つき板以外にコート紙等の各種の化粧板紙等、いかなる素材からなるものであってもよく、当該化粧材２２を貼着する手段とされる低粘度メラミン樹脂の含浸される素材であってもよい。
【００５０】
このように構成される床材Ｂでは、これを構成する合板Ａ面、紙２１、化粧材２２を接着しながら、かつ、これらに含浸される低粘度メラミン樹脂２０、２０’、２０”の硬化層を設けてあり、耐キャスター性等に優れた表面硬度を備えたものとされる。
【００５１】
また、このように構成される床材Ｂでは、針葉樹合板Ａの表面に、低粘度メラミン樹脂を介して紙２１が貼着してあり、低粘度メラミン樹脂２０、２０’２０”で、化粧材２２が、ホットプレスで、加圧、接着されていることから、当該床材Ｂに好適な表面フラット性がもたらされている。
【００５２】
かかる合板Ａにあっては、耐キャスター性等の必要な表面硬度を備え、かつ、表面フラット性を備える床材Ｂを広葉樹に代えて針葉樹材で構成することができ、床材Ｂの構成合板素材を安価に、かつ、安定に確保できる特長を有すると共に、森林破壊等の不具合を生ずることがなく、針葉樹植栽林の管理、育成に裨益する特長を有する。
【図面の簡単な説明】
【００５３】
【図１】床材に用いる針葉樹合板の典型的な一例を示す斜視図
【図２】第１の典型的な床材の構成例を示すものであって、（イ）は、同合板の一方面に低粘度メラミン樹脂を塗布含浸させた状態の要部斜視図、（ロ）は、これに低粘度メラミン樹脂含浸紙を貼着する状態を示す要部斜視図、（ハ）は、これに化粧材を添装する状態を示す要部斜視図
【図３】第２の典型的な床材の構成例を示すものであって、（イ）は、同合板の一方面に合成樹脂材を塗布した状態の要部斜視図、（ロ）は、これに紙を貼り込んでいる状態を示す要部斜視図、（ハ）は、これに低粘度メラミン樹脂を塗布した状態を示す要部斜視図、（ニ）は、これに化粧材を添装する状態を示す要部斜視図
【図４】前記第１の構成例に係る床材及び第２の構成例に係る床材にホットプレス装置によって加圧、加熱している状態を示す要部側面図
【図５】同典型的な床材の斜視図
【符号の説明】
【００５４】
１０  低粘度メラミン樹脂
１０’  低粘度メラミン樹脂
１０”  低粘度メラミン樹脂
１１  紙
１２  化粧材
２０  低粘度メラミン樹脂  
２０’  低粘度メラミン樹脂  
２０”  低粘度メラミン樹脂  
２１  紙
２２  化粧材
Ａ  合板
Ｂ  床材
Ｃ  ホットプレス装置
【図１】
2009101571.tif 000003
【図２】
2009101571.tif 000004
【図３】
2009101571.tif 000005
【図４】
2009101571.tif 000006
【図５】
2009101571.tif 000007